電解コンデンサ用アルミニウム箔は、質量比で、Si:5〜50ppm、Fe:5〜50ppm、Cu:5〜70ppm、Ni:20〜300ppmを含有し、残部が純度99.9%以上のアルミニウムと不可避不純物...油圧装置の制御方法と油圧装置(特開2012−13135)【課題】条件の相違があっても押出加工を正確に制御できる押出加工装置の制御方法と押出加工装置を提供する。チューブ材などとして使用されるアルミニウム合金製ブレージングシートにおいて、Mgを積極的に添加することなく強度と成形性の向上させて薄肉化を可能にする。【解決手段】Mn:1.2〜1.8%、Si:0.4〜1.3%、Fe:0.21〜0.5%、Cu:0.5〜1.3%を含有し、残部がAlおよび不可避不純物からなるアルミニウム合金を芯材とし、該芯材の...アルミニウム材のフラックスレスろう付方法およびフラックスレスろう付用アルミニウム合金ブレージングシート(特開2012−24827)【課題】フラックスや真空設備を必要とすることなく大気圧下でのフラックスレスろう付けを可能にする。【解決手段】Si:3〜13%、Mg:0.1〜5.0%を含有し、さらにFe:0.5〜1.5%、Ni:0.1〜1.0%、Mn:0.3〜1.7の内1種または2種以上を含有するAl−Si系ろう材が最表面に位置するアルミニウムクラッド材を用いて、減圧を伴わない非酸化性雰囲気...車両用外装ビームのエンドキャップ及び外装ビーム(特開2012−25254)【課題】外部への突出量を少なくした簡易な構成で、確実にバンパー本体に固定することができる車両用外装ビームのエンドキャップ及びそれを用いた外装ビームを提供する。おいても作製可能な高強度と高熱伝導性を有する熱交換器用アルミニウム合金フィン材を提供する。不可避不純物とからなり、前記Si、Mn、Fe含有量が質量%で、1.20≦Si/Mn≦2.25かつ1.70≦(...アルミニウム材のフラックスレスろう付方法(特開2012−30244)【課題】フラックス塗布工程や真空設備等の導入運用コストを不要にして、フラックスレスで大気圧下においてろう付けを良好に行うことができるフラックスレスろう付方法を提供する。組立ダイスが、突起部を有するオスダイスと、突起部を挿入する孔部を有するメスダイスを備え、メスダイスがオスダイスを一体化するための円柱状のボディを有してなり、ダイホルダの支持孔が素材ビレット導入側に向かって先窄まり形状とされ、メ...車両用外装ビーム(特開2012−35809)【課題】簡易な構成で締結部材の共回りを防止し、確実に固定できる車両用外装ビームを提供する。【解決手段】ビーム本体10の取付孔11に挿入したかしめナット20の周壁部24を座屈させて半径方向外方に膨出させた拡径部25を形成することによりかしめナット20をビーム本体10に固定してなる車両用外装ビーム100であって、ビーム本体10の取付孔11の近傍位置にかしめナッ...車両用外装ビーム(特開2012−35810)【課題】簡易な構成で締結部材の共回りを防止し、確実に固定できる車両用外装ビームを提供する。【解決手段】ビーム本体10の取付孔11に挿入したかしめナット20の周壁部24を座屈させて、半径方向外方に膨出させた拡径部25を形成することによりかしめナット20をビーム本体10に固定してなる車両用外装ビーム100であって、取付孔11は長穴形状とされ、かしめナット20の...アルミニウム材のフラックスレスろう付方法およびフラックスレスろう付用アルミニウム合金ブレージングシート(特開2012−50991)【課題】フラックスや真空設備を必要とすることなく大気圧下でのフラックスレスろう付けを可能にする。【解決手段】Mgを0.1〜5.0%、Siを3〜13%含有するAl−Si系ろう材が最表面に位置するアルミニウムクラッド材を用いるろう付け方法であって、Al−Si系ろう材に含まれるSi粒子は、表層面方向で、0.8μm以上の径をもつものの内、1.75μm以上の径のものの数...アルミニウム材のフラックスレスろう付方法、フラックスレスろう付用アルミニウム合金ブレージングシートおよびフラックスレスろう付用アルミニウム合金ろう材(特開2012−50992)【課題】フラックスや真空設備を必要とすることなく大気圧下でのフラックスレスろう付けを可能にする。【解決手段】Mgを0.1〜5.0%、Siを3〜13%、Caを0.001〜1.0%含有し、残部がAlと不可避不純物からなる組成を有し、ろう付によって接合される部材最表面に望ましくは円相当径で0.8μm以上のSi粒子のうち、1.75μm以上のSi粒子が個数比で25%以...アルミニウム材のフラックスレスろう付け方法およびフラックスレスろう付け用アルミニウムクラッド材(特開2012−50993)【課題】フラックスや真空設備を必要とすることなく大気圧下でのフラックスレスろう付けを可能にする。【解決手段】Mg0.1〜5.0%、Si3〜13%、Be0.0001〜0.1%を含有し、表層面方向で円相当径で1.0μm以上のSi粒子、Al−Si系金属間化合物が合計で、1,000〜100,000個/mm2で分布するAl−Si系ろう材が最表面に位置するアルミニウムクラ...フラックスレスろう付用アルミニウム合金ろう材シートおよびアルミニウム材のフラックスレスろう付け方法(特開2012−50995)【課題】フラックスや真空設備を必要とすることなく大気圧下でのフラックスレスろう付けを可能にする。オスダイスの突起部とメスダイスの孔部により型孔を形成してなる押出加工用ダイス装置において、オスダイスの突起部が、一列に離間配置された複数の支柱部と各支柱部に形成された頭部と首部とを具備してなり、これら支柱部と頭部とメスダイスの...車両用外装ビーム(特開2012−51481)【課題】長期にわたりビーム本体と装着部品との固定状態を良好に保つことができる車両用外装ビームを提供する。【解決手段】ビーム本体10と装着部品の樹脂製の固定部22とに形成した取付孔11,23に、締結部材30が貫通状態に設けられるとともに、締結部材30は、フランジ部32を有する周壁部31を座屈させて半径方向外方に膨出させた拡径部31aを形成することにより、ビー...ろう付性に優れるフラックスレスろう付用部材およびアルミニウム材のフラックスレスろう付け方法(特開2012−52160)【課題】フラックスや真空設備を必要とすることなく大気圧下でのフラックスレスろう付けを安定的に行うことを可能にする。フラックスや真空設備を必要とすることなく大気圧下での細流路を有する熱交換器のフラックスレスろう付けを可能にする。2の一方の面に犠牲材3を、他方の面にろう材4をクラッドしたアルミニウム合金クラッド材であって、犠牲材3は、Zn:4.1〜7.5質量%、Mg:1.2〜2.5質量%、Si:0.1〜0.4質量%を含有し、残部がAl及び不可避的不純物からなり、かつ、芯材2は、Mn:...電気絶縁部材とのろう付に供されるアルミニウム合金部材および電気絶縁部材(特開2012−86258)【課題】アルミニウム部材と電気絶縁部材とのろう付において、電気絶縁部材へのフラックス作用を殆どないものにして良好なろう付が可能であり、また、接合位置精度に優れたろう付を可能にするアルミニウム部材および電気絶縁部材を提供する。にろう材がクラッドされたアルミニウム部材または電気絶縁部材の表面のうち、ろう付接合される接合面のみを...フラックスレスろう付用アルミニウム合金ブレージングシートおよびアルミニウム材のフラックスレスろう付け方法(特開2012−96237)【課題】フラックスや真空設備を必要とすることなく大気圧下でのフラックスレスろう付けを可能にする。チューブ2は、少なくとも組み立て時にフィン3の溝又は孔の内周部に接する部位の表面が、10μm〜100μmの算術平均粗さRaに形成され、この算術平均粗さRaに形...樹脂被覆アルミニウム板及びその製造方法(特開2012−111137)【課題】樹脂の伸びを改善して可塑性を向上させ、高い加工度であっても樹脂膜の剥離、肌荒れの発生を有効に防止する。%で、Mn:0.1〜0.4%、Al:0.5〜2.7%を含有し、さらにSr、Ca、REの1種以上を含有し、かつ、Al、Mn、Ca、Sr、REの合計質量%が1.0〜3.2%の範囲内にあり、残部がMgおよび不可避不純物からなる組成を有し、EPMA...プリント基板(特開2012−124389)【課題】ベース板にアルミニウム材を用いることで良好な放熱性を確保するとともに、このベース板と回路層との密着性を高めて、耐久性を向上させる。リチウムイオン電池正極集電体用アルミニウム合金箔は、Mn:0.003〜0.3質量%を含有し、残部がAlと不可避不純物からなる組成を有することを特徴とする。本発明のリチウムイオン電池正極集電体用アルミニウム合金箔において、引張...印刷回路用アルミニウム箔(特開2012−149289)【課題】より高い化学溶解性が確保されるとともに鮮鋭なエッチングを行うことのできるアルミニウム箔を提供する。【解決手段】マトリックスの電位を下げることで、AlとNiを含む化合物とマトリックスとの電位差を大きくし、アルミニウム箔の溶解性を向上する。ダイホルダと、組立ダイスが具備され、素材ビレットを押圧して組立ダイスの型孔を通過させて押出成形自在としたダイス装置において、組立ダイスが、櫛刃状の突起部を有するオスダイスと、突起部を挿入する孔部を有するメスダイスを備え、オスダ...電解コンデンサ用アルミニウム箔の製造方法(特開2012−167348)【課題】アルミニウム箔中に含まれる比較的拡散速度の遅い元素を十分に表面濃縮させることができ、エッチング処理の際にエッチングピットの発生効率を高め、静電容量を従来より向上させることができる電解コンデンサ用アルミニウム箔の製造方法を提供する。0.05〜0.15mmであり、接合部位が成形されて前記接合部位に伝熱管がろう付される単材またはクラッド材からなるプレートフィン材であって、前記単材またはクラッド材の芯材が質量%で、Mn:1.5超〜2.0%、Fe:0...リチウムイオン電池正極集電体用アルミニウム合金箔及びその製造方法(特開2012−224927)【課題】高い伸び率を有して電池使用時の破断を防止するとともに、圧延性も改善し、生産性の向上を図ることができるリチウムイオン電池正極集電体用アルミニウム合金箔及びその製造方法を提供する。電解コンデンサ用アルミニウム箔は、エッチング処理された後に電解コ...電解コンデンサ用アルミニウム箔およびその製造方法(特開2011−9594)【課題】エッチングに際し、表面に均一なピットを形成させることができる電解コンデンサ用アルミニウム箔を得る。【解決手段】アルミニウム箔にハロゲン族元素から選ばれる1種または2種以上の元素を好適には0.01〜10g/Lで含有する溶液を接触させて、該アルミニウム箔表面にハロゲン族元素を分散保持させ、このアルミニウム箔を500°C以上で焼鈍してアルミニウム箔表面に皮膜...ろう付性に優れるブレージングシートおよび該ブレージングシートの製造方法(特開2011−12327)【課題】圧延方向に対する切り出し方向に拘わらず、良好なろう付け性が得られ、熱交換器のヘッダープレートに好適なブレージングシートを提供する。【解決手段】Mn:1.0〜1.8%、Si:0.5〜1.2%、Cu:0.5〜1.2%、Fe:0.3〜1.0%を含有し、残部がAlおよび不可避不純物からなるアルミニウム合金芯材の片面に、Siを6.0〜9.0%含有し、残部がA...牽引用フックブラケットの取り付け構造(特開2011−16404)【課題】バンパレインフォースに穴等を別途設けることなく簡易な構造とし、かつ小型化を図りつつ溶接長さを十分に確保し、牽引に対する強度を向上させる。胴部厚さが0.096〜0.115mm、総絞り比が2.2〜2.7であり、総しごき率が60%以下の缶ボディ用のアルミニウム合金板であり、質量%で、Mn:0.8〜1.1%、Mg:1.2〜1.7%、Si...マグネシウム板材のコイル圧延方法(特開2011−25264)【課題】成形性に優れるマグネシウム板材を得るための製造方法を提供する。ヘッダープレート材やタンク材として最適に使用できる高強度で耐食性に優れるアルミニウム合金プレージングシートを提供する。上下方向に沿って配置される前壁11、後方位置に上下方向に沿って配置される後壁12、これら前壁11及び後壁12の間の上下端部を相互に連結状態とする上壁13及び下壁14が備えられた中空断面を有するとともに、後壁12...二次電池ケース用アルミニウム合金板及びその製造方法(特開2011−38122)【課題】プレス成形性、レーザ溶接性が優れ、かつレーザ溶接による強度低下を回復できる二次電池ケース用アルミニウム合金板を提供する。Alからなり、引張強さσsが220〜310MPa、引張強さσsと耐力ysとの差|σs−ys|が20...耐食性および耐久性に優れるアルミニウム合金製熱交換器(特開2011−42853)【課題】ヘッダープレートにおいて高強度で優れた耐食性を示す熱交換器を提供する。パネルの端部に、その長さ方向に沿って溝24が形成されるとともに、溝24の内側面に、相互に対向する方向に突出する一対の凸条部25が溝24の長さ方向に沿って形成...フィンチューブ型エアコン熱交換器用押出チューブ及び熱交換サイクル用冷媒配管(特開2011−80121)【課題】エアコン用熱交換器のチューブとして強度や耐食性に優れるアルミニウム合金製押出チューブを提供すること、強度や耐食性に優れる熱交換サイクルの冷媒配管を提供することを目的としている。缶胴の底部に凸型の接地部が形成され、接地部のR径が2.0mm以下の飲料缶用のアルミニウ...電解コンデンサ用アルミニウム箔(特開2011−94171)【課題】低純度のアルミニウムスラブを用いて製造する際にも良好なエッチングが可能な電解コンデンサ用アルミニウム箔を提供する。形成する工程の前処理としてアルミニウム材を陽極とし、電解液のpHが3以下、かつ、電解液の液温が50°C以上の酸性電解液中で、直流電流を通じ電解処理する。形成したアルミニウム材を、リン酸塩を含有する水溶液中で交流電解処理する。交流電解における電圧V(V)は、下記式V=(T/1.4)×kを満たすことがより望ましい。厚み(nm)であり、k...熱交換用フィン材(特開2011−122755)【課題】耐食性と親水性とを兼ね備え、フィンピッチが小さい熱交換器においても通風抵抗が増大しにくい熱交換用フィン材を実現する。%で、A1:3〜11%、Mn:0.1〜0.5%を含有し、残部がMgおよび不可避不純物からなる組成を有し、A1−Mn化合物の最大サイズが5μm未満であるマグネシウム合金チップ用鋳造板。最大集積度が10未満で、且つ、平均結晶粒サイズが20μm以下であるマグネシウム合金板材とする。全てを満足する熱交換機用フィン材および高耐食性を有し、熱交換性能に優れた熱交換器を提供する。102が上方側で外側に折り返されて上端部外側に添設されるべく幅方向に伸長する縦フレーム1と、該上端部の下方で...耐食性に優れた熱交換器用アルミニウム合金チューブ及びそれを用いた熱交換器(特開2011−137203)【課題】本発明は、耐食寿命を長くすることができる耐食性に優れた熱交換器用チューブ及びそれを備えた熱交換器の提供を目的とする。厚さ30〜150μmであって電位一定領域となる犠牲陽極層が表面に形成されたことを特徴とする耐食性に優れた熱交換器用アルミニウム合金チューブである。(特開2011−148357)【課題】化粧材を極力弾性変形させずに簡単に取り付けることができ、変形やクラック、腐食等の発生を防止することができる化粧材取付構造を提供する。ガスレンジ等の焼成器によって魚を焼成する際に、滴下する油分を受皿内に滞留させることなく且つ燃焼させることなく吸収、保有すると共に、魚をこんがりと焼成することができる受皿用マットを提供する。